(57)【要約】【課題】積層構造体を少なくとも一部に含む自動車用内装部品であって、製品の軽量化を図るとともに、剛性を強化でき、しかも、外観性能を良好に維持する。【解決手段】ドアトリム１０は、軽量でかつ保形性を有する発泡樹脂基材２１の裏面に樹脂リブ２２が積層一体化された積層構造体（ドアトリムアッパー）２０と、樹脂単体品（ドアトリムロア）３０とから構成され、発泡樹脂基材２１の表面、あるいは裏面の少なくとも一方面に繊維強化シート２４を一体化することで、製品に要求される剛性を確保するとともに、樹脂リブ２２成形時における熱的ダメージが発泡樹脂基材２１や加飾材２３に及ぶことを遮断するとともに、樹脂リブ２２の負担を軽減することで、樹脂リブ２２の造形自由度を高め、かつ型構造を簡素化する。【選択図】図２
2008080885.tif 000002
【特許請求の範囲】
【請求項１】
所要形状に成形され、軽量でかつ保形性を有する発泡樹脂基材（２１）と、この発泡樹脂基材（２１）の裏面に積層一体化される所定パターン形状の樹脂リブ（２２）とからなる積層構造体（２０）を全体、あるいは一部に採用してなる自動車用内装部品（１０）において、
前記積層構造体（２０）における発泡樹脂基材（２１）の少なくとも一方面側に繊維強化シート（２４）が一体化していることを特徴とする自動車用内装部品。
【請求項２】
上記繊維強化シート（２４）は、断熱性に優れ、リサイクル可能な竹、バサルト、ケナフから選択される天然繊維を素材とした不織布シートで構成されていることを特徴とする請求項１に記載の自動車用内装部品。
【請求項３】
前記積層構造体（２０）における発泡樹脂基材（２１）の剛性強化部位の表裏面の少なくとも一方側に繊維強化シート（２４Ａ）が一体化されていることを特徴とする請求項１又は２に記載の自動車用内装部品。
【発明の詳細な説明】
【技術分野】
【０００１】
この発明は、ドアトリム、リヤパーセルシェルフ、フロアトリム、ラゲージトリム、トランクトリム、リヤサイドトリム、ピラーガーニッシュ、ルーフトリム等の自動車用内装部品に係り、特に、軽量で、かつ外観意匠性、成形性に優れた自動車用内装部品に関する。
【背景技術】
【０００２】
例えば、自動車用内装部品の構成について、ドアトリムを例示して図１２，図１３を基に説明する。ドアトリム１は、保形性及び車体パネルへの取付剛性を備え、製品面のほぼ全体にいきわたっている樹脂芯材２の表面に、表面外観に優れた表皮３を積層一体化して構成されている。上記樹脂芯材２としては、タルクを混入したポリプロピレン系樹脂を素材としており、また、表皮３は、それ自体保形性を備えておらず、塩ビシート、サーモプラスチックオレフィン（以下ＴＰＯという）シート等の合成樹脂シートが通常使用されている。
【０００３】
次に、上記ドアトリム１の成形方法における従来例について図１４を基に説明する。まず、ドアトリム１を成形する成形金型４は、所定ストローク上下動可能な成形上型５と、成形上型５と対をなす固定側の成形下型６と、成形下型６と接続される射出機７とから大略構成されている。そして、成形上下型５，６を型締めした際、ドアトリム１の製品形状を形造るために成形上型５にはキャビティ部５ａが形成され、成形下型６にはコア部６ａが設けられている。上記成形上型５を所定ストローク上下動作させるために、昇降シリンダ５ｂが連結され、成形下型６には射出機７からの溶融樹脂の通路となるマニホールド６ｂ、ゲート６ｃが設けられている。また、上下動作する成形上型５は、適正姿勢を維持させるために、成形下型６の４隅部にガイドポスト６ｄが設けられ、このガイドポスト６ｄに対応して成形上型５にはガイドブッシュ５ｃが設けられている。
【０００４】
従って、成形上下型５，６が型開き状態にある時、表皮３を金型内にセットし、その後、成形上下型５，６を型締めした後、両金型間の製品キャビティ内に射出機７からマニホールド６ｂ、ゲート６ｃを通じて溶融樹脂Ｍを射出充填することにより、樹脂芯材２を所要の曲面形状に成形するとともに、樹脂芯材２の表面に表皮３を一体成形している（例えば、特許文献１参照。）。尚、図１４では、説明の便宜上、コア部６ａの型面にオープン状態で溶融樹脂Ｍが供給されているが、溶融樹脂Ｍは成形上下型５，６の型締め後にキャビティ内に射出充填されても良い。
【０００５】
【特許文献１】特開平１０−１３８２６８号公報  （第２頁、図３、図４）
【発明の開示】
【発明が解決しようとする課題】
【０００６】
しかしながら、従来のドアトリム１においては、樹脂芯材２の投影面積が大きいため、材料コストが高く、かつ製品が重量化するという問題点が指摘されている。また、樹脂芯材２の投影面積が大きいことから、成形時における射出圧を高く設定せざるを得ず、高い射出圧に耐え得る金型構造が必要となり、金型の製作費用も嵩み、しかも、大量の溶融樹脂を冷却固化させるため、成形サイクルが長期化することから、生産性を低下させる大きな要因となっている。
【０００７】
本発明は、このような事情に鑑みてなされたもので、軽量化を促進でき、かつコストダウンに寄与する自動車用内装部品を製造でき、特に、製品表面の外観見栄え及び手触り感を高めることができる自動車用内装部品を提供することを目的とする。
【課題を解決するための手段】
【０００８】
本発明者らは、上記課題を解決するために、鋭意研究の結果、従来から表皮として使用していた発泡樹脂シートに圧縮加工を施し、保形性を付与することで、芯材としての機能をもたせ、より以上に剛性が必要な箇所、すなわち製品の周縁部分やパネル、あるいは部品取付箇所並びに荷重が加わる部位には、剛性に優れた樹脂リブを配置して、その他の部分は肉抜き形状としたことで、従来の投影面積の広い樹脂芯材に比べ、樹脂リブの投影面積を低減でき、軽量でかつコストが廉価な内装トリム部品を提供するとともに、特に、簡単な構成で発泡樹脂基材の剛性を高めることにより、変形や表面ヒケを解消でき、かつ樹脂リブの造形パターンについても選択の幅を広げることができる等の種々の効果が期待できることに着目し、本発明を完成するに至った。
【０００９】
すなわち、本発明は、所要形状に成形され、軽量でかつ保形性を有する発泡樹脂基材と、この発泡樹脂基材の裏面に積層一体化される所定パターン形状の樹脂リブとからなる積層構造体を全体、あるいは一部に採用してなる自動車用内装部品において、前記積層構造体における発泡樹脂基材の少なくとも一方面側に繊維強化シートが一体化していることを特徴とする。
【００１０】
ここで、自動車用内装部品としては、積層構造体を少なくとも一部に含む構成であれば、その用途は問わず、例えば、ドアトリム、リヤパーセルシェルフ、フロアトリム、ラゲージトリム、トランクトリム、リヤサイドトリム、ピラーガーニッシュ、ルーフトリム等に適用できる。
【００１１】
更に、積層構造体は、所望の曲面形状に成形され、軽量で、かつ保形性を有する発泡樹脂基材と、この発泡樹脂基材の裏面に積層一体化される所定パターン形状の樹脂リブと、発泡樹脂基材の表面に貼着される加飾材とから構成されているが、上記発泡樹脂基材は、発泡樹脂シートを加熱軟化処理した後、成形金型内で所要の曲面形状に成形することで、その形状を保持する。尚、ここでいう「保形性」とは、リブ等の補強材がなくても、成形後脱型した時、最低限その形状を保持する程度の剛性を備えていることである。
【００１２】
上記発泡樹脂シートとしては、熱可塑性樹脂に発泡剤を添加した素材を使用する。尚、熱可塑性樹脂は、１種類の熱可塑性樹脂でも２種類以上の熱可塑性樹脂からなっても良い。好ましくは、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用できる。また、発泡剤としては、アゾジカルボンアミド等のアゾ化合物、スルホヒドラジド化合物、ニトロソ化合物、アジド化合物等の有機発泡剤、あるいは重炭酸ナトリウム等の無機発泡剤の使用が可能である。上記発泡樹脂シートを加熱軟化処理後、所要形状に成形して得た発泡樹脂基材は、製品の重量と強度とのバランスを考慮した場合、２〜１０倍の発泡倍率が好ましい。その時の発泡樹脂基材のセル径は、０．１μｍ〜２．０ｍｍの範囲であることが好ましく、厚みは０．５〜３０ｍｍ、好ましくは１〜１０ｍｍのものが良い。
【００１３】
一方、樹脂リブとして使用する熱可塑性樹脂材料は、広範な熱可塑性樹脂から適宜選択することができる。通常好ましく使用できるものとして、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用できる。また、これら熱可塑性樹脂中に各種充填剤を混入しても良い。使用できる充填剤としては、ガラス繊維、カーボン繊維等の無機繊維、タルク、クレイ、シリカ、炭酸カルシウム等の無機粒子等がある。また、酸化防止剤、紫外線吸収剤、着色剤、難燃剤、低収縮剤等の各種の添加剤が配合されても良い。
【００１４】
更に、発泡樹脂基材の表裏面の少なくとも一方面側に積層される繊維強化シートは、竹、バサルト、ケナフ等の天然繊維や、ガラス繊維、カーボン繊維等の繊維を素材とした不織布シートが使用される。この不織布シートの目付量は１０〜２００ｇ／ｍ2 、厚みは０．１〜１．０ｍｍに設定されるのが良い。そして、この不織布シートとしては、第１に剛性を強化できる性質を備えていれば良いが、リサイクル性、断熱性を考慮して選択される。また、この繊維強化シートは、発泡樹脂基材の表面裏面の少なくとも一方側の全面にラミネートされても良いが、剛性を強化したい箇所に部分的にラミネートしても良い。
【００１５】
そして、外観意匠性を高めるために、発泡樹脂基材の表面に加飾材を積層一体化しても良い。使用する加飾材としては、ＴＰＯ、サーモプラスチックウレタン（以下ＴＰＵという）、ＰＶＣ等の熱可塑性樹脂シート、あるいは織布、不織布、編布等の布地シートが使用できる。尚、これら熱可塑性樹脂シート、布地シートの裏面にポリウレタンフォーム、ポリエチレンフォーム、ポリプロピレンフォーム等の発泡シートをクッション層として一体化した積層シート材料を使用することもできる。
【００１６】
また、積層構造体を成形する成形金型としては、一対の分割金型と、一方側の金型に付設される射出機とから構成されている。例えば、上下動可能な成形上型と、成形上型の下方側に位置する固定側である成形下型と、成形下型に連結される射出機とから構成されている。そして、成形上下型を使用した場合、射出機から供給される溶融樹脂は、成形下型に設けられたマニホールド、ゲート等の樹脂通路を通じて、成形下型の型面上、すなわち成形下型の型面に形成された溝部（樹脂リブ形状に対応する）に溶融樹脂が射出充填されて樹脂リブが所定パターン形状に成形される。そして、成形金型に供給される材料は、発泡樹脂基材の素材である発泡樹脂シートと、加飾材が予めラミネート処理されていても良く、また、加飾材と発泡樹脂シートを成形金型内で重ね合わせてセットして、成形時に一体化しても良い。更に、発泡樹脂シートの少なくとも表裏面側にラミネートされる繊維強化シートは、発泡樹脂シートの押し出し時に同時にラミネート処理することができるが、ホットメルトフィルムにより、成形後に発泡樹脂シートと繊維強化シートとをラミネート処理しても良い。
【００１７】
従って、本発明に係る自動車用内装部品によれば、積層構造体の構成として、軽量な発泡樹脂基材とその裏面側に配設される肉抜き形状の樹脂リブとから構成されているため、従来の重量の嵩む樹脂芯材を廃止することで、軽量化を達成できる。
【００１８】
更に、発泡樹脂基材の表裏面の少なくとも一方面には、繊維強化シートが一体化されているため、剛性が強化できるとともに、特に、発泡樹脂基材と樹脂リブとの間に繊維強化シートを配置すれば、樹脂リブ成形時の熱の悪影響や成形時における収縮歪みに伴なう過度の応力に対して繊維強化シートにより緩和することができるため、製品の表面外観を良好に維持できるとともに、剛性が強化できるため、樹脂リブの量が少なくて済み、かつ設計自由度も増大するとともに、ゲート点数も低減できる。
【発明の効果】
【００１９】
以上説明した通り、本発明に係る自動車用内装部品によれば、軽量でかつ保形性を有する発泡樹脂基材と、この発泡樹脂基材の裏面に積層一体化される所定パターン形状の樹脂リブとから積層構造体が構成され、更に、発泡樹脂基材の表面、あるいは裏面の少なくとも一面に繊維強化シートがラミネートされるという構成であるため、従来の重量の嵩む樹脂芯材を廃止でき、軽量で低コストな自動車用内装部品を提供できるという効果を有する。
【００２０】
更に、本発明に係る自動車用内装部品は、発泡樹脂基材の表面、あるいは裏面の少なくとも一面に、剛性を強化する繊維強化シートが一体化されているため、外部応力が加わっても、変形、破損等の不具合がなく、溶融樹脂を射出充填して成形される樹脂リブの成形時において、熱や収縮歪み等の悪影響を繊維強化シートにより排除でき、ヒケ等の表面不良を解消し、外観品質性能を高めることができるとともに、剛性を強化できることから、樹脂リブの厚みやパターン形状を簡素化でき、設計自由度を高め、かつゲート点数も低減でき、金型構造についても簡素化できるという効果を有する。
【発明を実施するための最良の形態】
【００２１】
以下、本発明に係る自動車用内装部品の好適な実施例について、自動車用ドアトリムを例示して説明する。尚、念のため付言すれば、本発明の要旨は特許請求の範囲に記載した通りであり、以下に説明する実施例の内容は、本発明の一例を単に示すものに過ぎない。
【実施例】
【００２２】
図１乃至図１１は本発明の一実施例を示し、図１はツートンタイプの自動車用ドアトリムを示す正面図、図２は同自動車用ドアトリムの構成を示す断面図、図３は同自動車用ドアトリムにおけるドアトリムアッパーの樹脂リブとドアトリムロアを示す正面図、図４は同自動車用ドアトリムに使用する成形金型を示す全体図、図５は同自動車用ドアトリムにおけるドアトリムアッパーに使用する発泡樹脂シート、加飾材、繊維強化シートのラミネート形態を示す説明図、図６乃至図９は同自動車用ドアトリムの製造方法の各工程を示す説明図、図１０，図１１はドアトリムの変形例を示す各説明図である。
【００２３】
図１，図２において、ツートンタイプの自動車用ドアトリム１０は、積層構造体からなるドアトリムアッパー２０と樹脂単体品からなるドアトリムロア３０との上下二分割体から構成されている。上記ドアトリム１０に装着される機能部品としては、ドアトリムアッパー２０にインサイドハンドルエスカッション１１、パワーウインドウスイッチエスカッション１２が取り付けられている。一方、ドアトリムロア３０には、ドアポケット用開口１３が開設され、その背面側には、図２に示すように、ポケットバックカバー（樹脂成形体からなる）１４が取り付けられており、ドアトリムロア３０のフロント側にスピーカグリル１５がドアトリムロア３０と一体あるいは別体に形成されている。
【００２４】
ところで、本発明に係る自動車用ドアトリム１０は、積層構造体であるドアトリムアッパー２０の軽量化を図るとともに、ドアトリムアッパー２０の外観性能及び手触り感触を向上させることが特徴である。すなわち、ドアトリムアッパー２０は、図２に示すように、所望の曲面形状に成形され、保形性を有する発泡樹脂基材２１と、この発泡樹脂基材２１の裏面側に積層一体化される補強機能をもつ樹脂リブ２２と、発泡樹脂基材２１の表面側に積層一体化される加飾機能をもつ加飾材２３とから大略構成されている。更に、本実施例では、発泡樹脂基材２１の裏面に剛性を強化するための繊維強化シート２４がラミネートされている。尚、図中符合１６は車体パネルを示す。また、上記発泡樹脂基材２１は、保形性を備えるように発泡樹脂シートを加熱軟化処理後、所要形状に熱成形、例えば、所望の型面を有する成形金型でコールドプレス成形されるが、更に高展開率部分については、真空成形により発泡樹脂基材２１を賦形しても良い。
【００２５】
上記発泡樹脂シートは、汎用の熱可塑性樹脂に発泡剤を添加した構成であり、熱可塑性樹脂としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用でき、発泡剤としては、アゾジカルボンアミド等のアゾ化合物、スルホヒドラジド化合物、ニトロソ化合物、アジド化合物等の有機発泡剤や重炭酸ナトリウム等の無機発泡剤が使用できる。この実施例では、ポリプロピレン系樹脂に発泡剤として重炭酸ナトリウムを適宜添加した発泡樹脂シートを使用している。また、上記発泡樹脂基材２１の発泡倍率は、２〜１０倍に設定され、厚みは０．５〜３０ｍｍ、特に１〜１０ｍｍの範囲に設定されている。
【００２６】
次いで、樹脂リブ２２は、発泡樹脂基材２１の裏面側に配設され、特に、図３に示すように、交差状に延びる所定パターンに設定されており、荷重が加わる部位（例えば、クリップ座、アームレスト上面、ウエスト部上面等）を除いた部分は、肉抜き形状となっている。尚、このパターンは、縦横方向、斜め方向、あるいはその組み合わせ等、交差状であれば任意のパターンが選択されて良い。この樹脂リブ２２は、汎用の合成樹脂成形体からなり、通常好ましく使用できる合成樹脂として、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択されて良く、本実施例では、環境面、リサイクル面を考慮してポリプロピレン系樹脂が使用されている。また、この樹脂リブ２２には、上記熱可塑性樹脂中に適宜フィラー、例えば、ガラス繊維、カーボン繊維等の無機繊維や、タルク、クレイ、シリカ、炭酸カルシウム等の無機粒子等の充填剤が混入されていても良い。
【００２７】
このように、図１乃至図３に示すドアトリム１０は、積層構造体からなるドアトリムアッパー２０と、樹脂単体品のドアトリムロア３０とから構成され、外観上のアクセント効果により、優れた外観意匠性を備えている。更にドアトリムアッパー２０は、保形性を有する発泡樹脂基材２１と、発泡樹脂基材２１の裏面に積層一体化される樹脂リブ２２と、加飾性を有する加飾材２３、及び剛性を強化する繊維強化シート２４とから構成されているため、従来のように製品の全周に亘り占有していた樹脂芯材を廃止でき、かつ軽量な発泡樹脂基材２１を使用する関係で、製品の重量について、従来例に比し軽量化を図ることができるとともに、樹脂材料も節約でき、コストダウンにも貢献できる。更に、発泡樹脂基材２１が多孔質構造であるため、ドアトリムアッパー２０は吸音性能に優れ、車室内の騒音を低減することができる。
【００２８】
また、発泡樹脂基材２１の表面に貼付される加飾材２３は、本実施例ではトップ層２３ａとその裏面に積層一体化されるクッション層２３ｂとの二層積層構造体から構成されており、具体的には、トップ層２３ａとしてはＴＰＯシート、クッション層２３ｂとしてはポリエチレンフォームが使用されているが、トップ層２３ａとしてはＴＰＵシート、織布、不織布、編布等を使用することができ、クッション層２３ｂとしてはポリウレタンフォーム、ポリプロピレンフォーム等の発泡シートを使用することができる。更に、発泡樹脂基材２１及び樹脂リブ２２の素材にオレフィン系樹脂を使用するとともに、これと併せて加飾材２３のトップ層２３ａをＴＰＯシート、クッション層２３ｂをポリエチレンフォーム等のようにオレフィン系樹脂で全て統一した場合、リサイクル面で有利である。
【００２９】
更に、本発明の構成上の特徴は、ドアトリムアッパー２０における発泡樹脂基材２１の裏面に繊維強化シート２４がラミネートされていることが特徴であるが、この繊維強化シート２４の素材としては、竹、バサルト、ケナフ等の天然繊維、又はガラス繊維、カーボン繊維等の強化繊維が使用できるが、リサイクル性、断熱性に優れることから、天然繊維が好ましい。また、繊維強化シート２４の目付量は１０〜２００ｇ／ｍ2 、厚みは０．１〜１．０ｍｍの範囲に設定されるのが良い。そして、繊維強化シート２４により発泡樹脂基材２１が補強されているため、特に、アームレストやウエスト部等、荷重が加わり易い部分の撓み変形を防止でき、また、樹脂リブ２２の射出充填時、発泡樹脂基材２１や加飾材２３に熱によるダメージがこの繊維強化シート２４のバリヤ機能により遮られるため、製品表面にヒケ等が生じることがなく、また、逆に樹脂リブ２２のパターン形状についても自由に設定することで、造形自由度に優れるという利点がある。
【００３０】
次いで、ドアトリム１０の製造方法の概要について、図４を基に説明する。ドアトリム１０の成形に使用する成形金型４０は、所定ストローク上下動可能な成形上型４１と、成形上型４１と対をなす固定側の成形下型４２と、成形下型４２に接続される２基の射出機４３ａ，４３ｂとから大略構成されている。更に詳しくは、成形上型４１は、製品形状に合致したキャビティ部４１１が形成されており、成形上型４１の上面に連結された昇降シリンダ４１２により所定ストローク上下駆動される。また、成形上型４１の４隅部には、ガイド機構となるガイドブッシュ４１３が設けられている。
【００３１】
一方、成形下型４２には、成形上型４１のキャビティ部４１１に対応するコア部４２１が設けられている。また、このコア部４２１の型面に溶融樹脂を供給するために、成形下型４２にマニホールド４２２ａ，４２２ｂ、ゲート４２３ａ，４２３ｂが設けられており、このマニホールド４２２ａ，４２２ｂ、ゲート４２３ａ，４２３ｂの樹脂通路を経て射出機４３ａ，４３ｂから供給される溶融樹脂Ｍ１，Ｍ２がコア部４２１の上面に形成された溝部４２４内、及びドアトリムロア３０を形成するためのキャビティ４２５内に供給される。また、成形下型４２の４隅部には、ガイド機構となるガイドポスト４２６が突設され、このガイドポスト４２６は、成形上下型４１，４２が型締めされる際、ガイドブッシュ４１３内に案内されることで成形上型４１のプレス姿勢を適正に維持できる。
【００３２】
そして、この成形上型４１と成形下型４２が型開き状態にある時、発泡樹脂シートＳと加飾材２３とを型内に投入するが、本実施例では発泡樹脂シートＳ、加飾材２３、繊維強化シート２４を予めラミネートした原反素材Ａが使用されている。この原反素材Ａは、ヒーター装置５０により、１６０〜２２０℃に加熱軟化処理され、その後、成形金型４０内に投入される。
【００３３】
上記原反素材Ａの製造工程について、図５を基に簡単に説明すると、押出機６０から発泡樹脂シートＳを押し出す際、その表面側に原反ロール６２から加飾材２３を供給し、同様に、発泡樹脂シートＳの裏面側には、原反ロール６２から繊維強化シート２４を供給して、一対の圧着ロール６３により発泡樹脂シートＳの余熱を利用して、その表面側に加飾材２３、裏面側に繊維強化シート２４を一体化して原反素材Ａが形成される。
【００３４】
次いで、図６乃至図９に基づいて、本発明方法をツートンタイプの自動車用ドアトリム１０の製造方法に適用した各工程について説明する。まず、図６に示すように、赤外線ヒーター等のヒーター装置５０により原反素材Ａを加熱軟化した後、図７に示すように、型開き状態にある成形金型４０内に投入する。上述したように、この原反素材Ａは、発泡樹脂シートＳの一方面に加飾材２３がラミネートされ、他方面に繊維強化シート２４がラミネートされている。この発泡樹脂シートＳとしては、ポリプロピレン製発泡シート（住化プラステック製、商品名：スミセラー発泡ＰＰシート、発泡倍率＝３倍、厚み３ｍｍ）が使用されている。また、この原反素材Ａのセット位置は、ドアトリムアッパー２０対応箇所における成形上型４１のキャビティ部４１１と成形下型４２のコア部４２１で画成されるキャビティの上半部分にセットする。
【００３５】
そして、原反素材Ａをセットした後、成形上型４１の昇降シリンダ４１２が動作して、成形上型４１が所定ストローク下降して、図８に示すように、成形上下型４１，４２が型締めされて、発泡樹脂シートＳが所望の型面形状に沿って賦形され、発泡樹脂基材２１が所要形状に成形されるとともに、発泡樹脂基材２１の上面に加飾材２３が一体化される。この時、成形上下型４１，４２のプレス圧は、０〜４０ｋｇｆ／ｃｍ2 の低圧のプレスで成形が行なわれ、従来のモールドプレス成形のプレス圧８０±２０ｋｇｆ／ｃｍ2 に比べプレス圧を半減させることができ、成形にかかる負荷を軽減することができる。
【００３６】
更に、プレス成形時、低圧であるため、加飾材２３のトップ層２３ａとして絞付樹脂シートを使用した場合、製品表面の絞流れ等の熱変形を可及的に防止できる。また、織布、不織布、編布等の布地シートをトップ層２３ａとして使用した場合においても、過度の加熱、高圧のプレスにより毛倒れ等が生じるという不具合を有効に解決でき、手触り感及び見栄え上、良好なドアトリムアッパー２０の成形が可能となる。
【００３７】
そして、図９に示すように、成形上下型４１，４２の型締めにより、発泡樹脂基材２１と加飾材２３を一体プレス成形した後、第１の射出機４３ａからマニホールド４２２ａ、ゲート４２３ａを通じてドアトリムアッパー２０における樹脂リブ２２を形成するために、溶融樹脂Ｍ１が溝部４２４内に射出充填される。この時、従来の投影面積の大きい樹脂芯材に比べ、肉抜き形状の樹脂リブ２２を形成するだけの樹脂を射出するので、樹脂の射出圧を低くすることができ、射出圧に打ち勝つために成形上型４１に高いプレス圧をかける必要がなく、発泡樹脂基材２１と加飾材２３が成形できる程度のプレス圧がかかっていれば良いことからも、加飾材２３の熱変形や毛倒れ等が生じるという不具合を有効に解決できる。
【００３８】
更に、高温状態にある溶融樹脂Ｍ１からの伝熱は、繊維強化シート２４により遮断され、加飾材２３は熱によるダメージを受けないことも製品の外観性能を良好に保つ上で大きな要因となっている。また、繊維強化シート２４の断熱作用により、樹脂リブ２２のパターン形状を任意に設定することができ、成形金型４０の金型自由度を向上させ、かつゲート点数も低減でき、金型費用を低減化できるという利点も備えている。尚、溶融樹脂Ｍ１の射出のタイミングは、成形上下型４１，４２の型締め前に設定することもできる。また、この溶融樹脂Ｍ１としては、住友ノーブレンＢＵＥ８１Ｅ６（住友化学工業製ポリプロピレン、メルトインデックス＝６５ｇ／１０分）でタルクが適宜割り合いで混入されているものを使用する。そして、上述したように、発泡樹脂基材２１と加飾材２３の一体プレス成形後、発泡樹脂基材２１の裏面側に樹脂リブ２２を一体成形することでドアトリムアッパー２０の成形が完了する。
【００３９】
上記ドアトリムアッパー２０の成形と同時に、ドアトリムロア３０を成形するために、第２の射出機４３ｂからマニホールド４２２ｂ、ゲート４２３ｂを通じてドアトリムロア３０成形用のキャビティ４２５内に溶融樹脂Ｍ２が射出充填され、ドアトリムロア３０が所要形状に成形される。尚、ドアトリムロア３０の素材としての溶融樹脂Ｍ２は、本実施例では、住友ノーブレンＢＵＥ８１Ｅ６（住友化学工業製ポリプロピレン、メルトインデックス＝６５ｇ／１０分）を使用しているが、樹脂リブ２２の素材に比べドアトリムロア３０は製品表面に現出するため、顔料等を混入して所望の彩色を施すか、あるいは表面に絞模様を刻設することで外観性能を高めるようにしても良い。
【００４０】
また、ドアトリムアッパー２０とドアトリムロア３０とに分岐して供給される溶融樹脂Ｍ１，Ｍ２を同一素材として、１基の射出機４３から供給することもできる。この場合は、射出機４３と連通するメインのマニホールドからドアトリムアッパー２０側に供給する溶融樹脂Ｍ１の通路となる分岐マニホールドと、ドアトリムロア３０側に溶融樹脂Ｍ２を供給する樹脂通路の分岐マニホールドとを別個に設定し、時間差を設けてそれぞれ溶融樹脂Ｍ１，Ｍ２を供給すれば良い。
【００４１】
このように、本発明においては、発泡樹脂基材２１の裏面に繊維強化シート２４がラミネートされているため、ドアトリムアッパー２０の剛性を強化することができ、長期使用によっても変形不良が生じる恐れがなく、品質性能を高めることができるとともに、断熱作用も備えているため、溶融樹脂Ｍ１からの熱の悪影響を排除することができ、製品表面にヒケが生じることがなく、また、繊維強化シート２４により剛性が補強されているため、樹脂リブ２２の配置も最低限で済み、ゲート点数を低減することができる等の利点がある。
【００４２】
上述した実施例は、発泡樹脂基材２１の裏面に繊維強化シート２４を一体化した構成を採用したが、図１０に示すように、発泡樹脂基材２１と加飾材２３の間に介挿するようにしても良く、また、図示はしないが、所望ならば発泡樹脂基材２１の表裏面の双方に繊維強化シート２４をラミネートすることもできる。また、図１１に示すように、発泡樹脂基材２１の表面、あるいは裏面の少なくともいずれか一面にラミネートされる繊維強化シート２４は、アームレストやウエスト部等、剛性を強化したい箇所にのみ部分的に設けても良い。そして、剛性強化部位のみ繊維強化シート２４Ａを一体化する構成を採用すれば、材料費の削減によるコスト低減を図ることができる。
【産業上の利用可能性】
【００４３】
以上説明した実施例は、上下二分割構造のドアトリム１０におけるドアトリムアッパー２０に本発明に係る積層構造体の構成を適用したが、ドアトリム１０全体を積層構造体で構成しても良い。また、発泡樹脂基材２１、樹脂リブ２２、加飾材２３からなる積層構造体であれば、リヤパーセルシェルフ、フロアトリム、ラゲージトリム、トランクトリム、リヤサイドトリム、ピラーガーニッシュ、ルーフトリム等、内装部品全般に適用することができる。
【００４４】
更に、実施例では、発泡樹脂シートＳの押出時にこの発泡樹脂シートＳの余熱により加飾材２３と繊維強化シート２４とを圧着ロールにより一体化したが、発泡樹脂シートＳを押し出した後、フレームラミネート工法等により加飾材２３や繊維強化シート２４と一体化させても良い。
【図面の簡単な説明】
【００４５】
【図１】本発明をツートンタイプの自動車用ドアトリムに適用した実施例を示す正面図である。
【図２】図１中II−II線断面図である。
【図３】図１に示す自動車用ドアトリムにおけるドアトリムアッパーの樹脂リブとドアトリムロアとを示す正面図である。
【図４】図１に示す自動車用ドアトリムの製造方法に使用する成形金型の構成を示す全体図である。
【図５】図１に示す自動車用ドアトリムにおけるドアトリムアッパーの素材である原反素材の製造工程を示す説明図である。
【図６】図１に示す自動車用ドアトリムの製造方法における発泡樹脂シートの予熱工程を示す説明図である。
【図７】図１に示す自動車用ドアトリムの製造方法における加飾材、発泡樹脂シートのセット工程を示す説明図である。
【図８】図１に示す自動車用ドアトリムの製造方法におけるドアトリムアッパーの成形工程を示す説明図である。
【図９】図１に示す自動車用ドアトリムの製造方法におけるドアトリムアッパーの樹脂リブとドアトリムロアの成形工程を示す説明図である。
【図１０】本発明を適用した自動車用ドアトリムの変形例の構成を示す断面図である。
【図１１】本発明を適用した自動車用ドアトリムの更に変形例を示す正面図である。
【図１２】従来のドアトリムを示す正面図である。
【図１３】図１２中XIII−XIII線断面図である。
【図１４】従来のドアトリムの成形方法を示す説明図である。
【符号の説明】
【００４６】
１０  自動車用ドアトリム
２０  ドアトリムアッパー（積層構造体）
２１  発泡樹脂基材
２２  樹脂リブ
２３  加飾材
２３ａ  トップ層
２３ｂ  クッション層
２４，２４Ａ  繊維強化シート
３０  ドアトリムロア（樹脂単体品）
４０  成形金型
４１  成形上型
４２  成形下型
４２４  溝部（樹脂リブ成形用）
４２５  キャビティ（ドアトリムロア成形用）
４３ａ，４３ｂ  射出機
５０  ヒーター装置
６０  押出機
６１，６２  原反ロール
６３  圧着ロール
Ａ  原反素材
Ｓ  発泡樹脂シート
Ｍ１，Ｍ２  溶融樹脂
【図１】
2008080885.tif 000003
【図２】
2008080885.tif 000004
【図３】
2008080885.tif 000005
【図４】
2008080885.tif 000006
【図５】
2008080885.tif 000007
【図６】
2008080885.tif 000008
【図７】
2008080885.tif 000009
【図８】
2008080885.tif 000010
【図９】
2008080885.tif 000011
【図１０】
2008080885.tif 000012
【図１１】
2008080885.tif 000013
【図１２】
2008080885.tif 000014
【図１３】
2008080885.tif 000015
【図１４】
2008080885.tif 000016